ГАЗОПЛОТНАЯ МОДИФИЦИРОВАННАЯ ПЕРФТОРСУЛЬФОКАТИОНОВАЯ МЕМБРАНА И СПОСОБ ЕЕ ПОЛУЧЕНИЯ

1. Газоплотная модифицированная перфторсульфокатионитовая мембрана, включающая сополимер тетрафторэтилена с перфторсульфосодержащим виниловым эфиром и третьим модифицирующим сомономером, выбранным из группы, включающей перфтор-2-метилен-4-метил-1,3-диоксалан или перфторалкилвиниловый эфир, содержащий в алкиле 1 или 3 атома углерода, общей структурной формулы:
где R:
3
-16
3
-2
-1
-1
и полимерный или неорганический наномодификатор, характеризующаяся плотностью 1,93-1,98 г/см и коэффициентом газопроницаемости по водороду (К), составляющим 1-5×10 смммПас при температуре 20-90°С.
2. Мембрана по п.1, отличающаяся тем, что в качестве полимерного модификатора мембрана содержит сульфированный полисульфон, поливиниловый спирт, поливинилиденфторид, сополимеры поливинилиденфторида, сульфированные полимеры и сополимеры поливинилиденфторида.
3. Мембрана по п.1, отличающаяся тем, что в качестве неорганического наномодификатора мембрана содержит соединения титана, олова, циркония, германия или их смеси, выбранные из группы: оксиды, фосфаты, гидрофосфаты.
4. Мембрана по п.1, отличающаяся тем, что в качестве неорганического наномодификатора мембрана содержит оксид кремния.
5. Способ получения газоплотной модифицированной перфторсульфокатионитовой мембраны, включающий контактирование перфторсульфокатионитовой мембраны с модификатором в жидкой среде и формирование частиц модификатора на поверхности или в объеме мембраны, отличающийся тем, что процесс контактирования проводят в жидкой композиции, включающей ионообменный перфторсульфополимер, модификатор и растворитель, в водной, органической или водноорганической среде, а в качестве модификатора используют углеводородные полимеры, фторполимеры, перфторированные полимеры или их смеси, неорганические соединения или их смеси.
6. Способ по п.5, отличающийся тем, что в качестве перфторсульфокатионитовой мембраны используют мембрану, выполненную из сополимера тетрафторэтилена с перфторсульфосодержащим виниловым эфиром и третьим модифицирующим сомономером, выбранным из группы, включающей перфтор-2-метилен-4-метил-1,3-диоксалан или перфторалкилвиниловый эфир, содержащий в алкиле 1 или 3 атома углерода, имеющую эквивалентную массу 900-1050.
3
7. Способ по п.5, отличающийся тем, что в жидкой композиции используют перфторированный ионообменный сополимер с функциональными сульфогруппами формулы - SOМ, где М - ион водорода, аммония или щелочного металла, имеющий эквивалентную массу 800-900, аналогичный по составу полимеру мембраны, растворимый в растворителе, выбранном из группы, включающей: воду, полярный органический растворитель, смесь полярных органических растворителей, смесь полярного и неполярного органических растворителей или их смесь с водой.
8. Способ по п.5, отличающийся тем, что в качестве модифицирующего полимера жидкая композиция содержит поливиниловый спирт, сульфированный полисульфон, поливинилиденфторид, сополимеры поливинилиденфторида, сульфированные полимеры и сополимеры поливинилиденфторида.
9. Способ по п.5, отличающийся тем, что в качестве неорганического соединения жидкая композиция содержит соединения титана, олова, циркония, германия, кремния или их смесей, выбранных из группы: хлориды, оксихлориды, оксиды, гидроксиды, фосфаты, гидрофосфаты, алкоголяты.
10. Способ по п.5, отличающийся тем, что в качестве модифицирующего соединения жидкая композиция содержит тетраэтоксисилан.
11. Способ по п.5, отличающийся тем, что процесс контактирования с жидкой композицией проводят при температуре 18-80°С.
12. Способ по п.5, отличающийся тем, что процесс формирования модификатора в перфторсульфокатионитовой мембране проводят при температуре 18-120°С.